(57)【要約】【課題】表面化粧材に磁性体を積層すると、化粧表装材とで積層した防音性能、保温性能、防火性能装材に、マグネットが簡単に強力に吸着できるスチール箔張り建材に関するものである。【解決手段】マグネット吸着できる特殊曲面を持つ表面化粧材に仕上げる材料として、表面腐食処理を施した磁気吸着力を持つ表面で、表面の平滑度±０．１ｍｍ以内で４０〜２００ミクロンのスチール箔に張って裏面に防音性能、保温性能、防火性能として厚さ２〜５０ｍｍの特殊材料を積層させる特殊材料として無機質、又は有機質の材料にして、当該材料として耐火機能の無機質耐火材から選ばれたものであって、２〜２５ｍｍの厚さ３００〜１２３０ｍｍの幅の無機板状ボードに、並びに防音性能、及び保温性能を持つ有機質の材料を厚さ２〜５０ｍｍのウレタンホーム板に、木材板、樹脂板、ゴム板、フェルト板から選ばれた幅の板状ボードになっている耐食性スチール箔張り建材である。【選択図】図１
2017071932.tif 000002
【特許請求の範囲】
【請求項１】
マグネット吸着できる特殊曲面を持つ表面化粧材に仕上げる材料として、表面腐食処理を施した磁気吸着力を持つ表面で、表面の平滑度±０．１ｍｍ以内で４０〜２００ミクロンのスチール箔に張って、裏面に防音性能、保温性能、防火性能として厚さ２〜５０ｍｍの特殊材料を積層させる特殊材料として無機質、又は有機質の材料にして、当該材料として耐火機能の無機質耐火材を、マグネシア、又はカルシア、又は炭酸カルシウム、又は硫酸カルシウムから選ばれたものであって、２〜２５ｍｍの厚さ、３００〜１２３０ｍｍの幅の無機板状ボードに、並びに防音性能、及び保温性能を持つ有機質の材料を、厚さ２〜５０ｍｍのウレタンホーム板に、木材板、樹脂板、ゴム板、フェルト板から選ばれた３００〜１２３０ｍｍの幅の板状ボードに、なっていることを特徴とする耐食性スチール箔張り建材。
【請求項２】
磁気吸着力を持つスチール箔は、強力な磁気吸着力を発揮させる強磁性体として、平面平滑度±１０〜１００μｍを持つ４０〜２００ミクロンの厚さで、４００〜１２７０ｍｍの幅を使用して、紙体、又は突板、又は樹脂フイルムである装飾性表装材を張らず、当該スチール箔の全面、或は部分的に直接に１２〜１２０ミクロンの厚さの表面全体に透明樹脂製薄膜、又はＺｎ被膜を施したものを当該吸着材の表面として使用して、前記の特殊材料の表面に貼り合わせていることを特徴とする請求項１に記載の耐食性スチール箔張り建材。
【請求項３】
スチール箔と裏面の特殊材料との積層体を形成するために貼り合わせ接着剤は、酢酸ビニル樹脂エマルション系、エチレン酢酸ビニール共重合体水性エマルジョン系、ゴム系、ビニール系、ウレタン系樹脂、エポキシ系樹脂であって、各表面に１０〜２００g/m2を塗布して、スチール箔と裏面の特殊材料とを接着させることを特徴とする請求項１、又は請求項２に記載の耐食性スチール箔張り建材。
【発明の詳細な説明】
【技術分野】
【０００１】
本発明は、壁面基体の表面に強磁性体と耐火機能、防音性能、保温性能の基体として、磁気吸着力を持つマグネットを貼着して用いられる磁性装材に関するものであって、詳しくは、磁気吸着力で貼着するスチール箔張り建材に関するものである。
【背景技術】
【０００２】
従来の防火性能を有する壁装材料としては、ビニール樹脂系壁紙、合成樹脂塗装系壁紙、合成樹脂含浸ガラス繊維クロス、無機質壁紙などがあり、其々難燃性壁紙用基材に積層する化粧層に特定の難燃化剤の添加又は塗布、及び厚みを限定する事で燃焼し発熱する有機物の量を限定する事により、国土交通大臣認定の難燃材料、又は不燃材料に適合する防火性能を有するものも存在している。そして、これらの壁紙は壁基体に接着剤（接着剤乃至感圧接着剤）で一体的に積層される。又、その他に防火性能を有するマグネットシートからなる壁装材（以下、磁性防火壁装材）もあり、この場合は、直接的に強磁性体製である壁基体に磁気吸着力で貼着される。
【０００３】
なお、磁性防火壁装材並びに磁性防火壁に関する先行技術としては、磁性防火壁装材と同義の磁性防火壁面材には、強磁性体粉末である硬質磁性材料粉末又は軟磁性体粉末と少量の粘結剤である特定の有機高分子エラストマー及び特定の難燃化剤を主たる組成とし、厚みを限定した可撓性の多極着磁を施したマグネットシート又は可撓性の磁石の被着体シートで、不燃石膏ボードに積層した場合の発熱性試験にて、特定の防火性能以上の防火性能を有し、並びにガス有害性試験に合格するマグネットシートを使用されている。
【０００４】
永久磁石材料粉を用いた防火磁性壁面材又は、磁石の被着体材料粉を用いた防火磁性壁面材の何れか一方の防火磁性壁面材を、不燃材料又は、準不燃材料よりなる壁下地材に積層させて防火磁性壁を形成している。上記磁性壁に磁気吸着により着脱自在に取り付ける構成が開示されたものとなっている（特許文献１〜３）。
【０００５】
従って、防火磁性壁面材の表面に表装材を積層する場合は、表装材の材質と防火磁性壁面材及び表装材において、強力にマグネットが吸着するものは存在していない。
【先行技術文献】
【特許文献】
【０００６】
【特許文献１】特開平０７−１２４７９５号公報
【特許文献２】特開２００５−２９０７０７号公報
【特許文献３】特開２０１３−２１３３６９号公報
【発明の概要】
【発明が解決しようとする課題】
【０００７】
耐火壁面にマグネットなどを強力に吸着させる技術を用いた表装材を使用する場合は、特定の材質で特定の厚み以上のものを用いる必要性が生じている。
しかしながら、市場の要望は、金属面である耐火壁面にその特定条件を緩和した条件のものでも使用できるスチール箔張り建材である防火磁性壁面材を求められている。
【０００８】
不燃はもとより準不燃グレードに磁性体が吸着して、種々のものを貼り合わせることにも適合したものを、簡単にスチール箔張り建材の壁面に強力に貼り合わせることができることになる。住宅などの火器を使用する場合には、不燃材料の使用が必修であり、しかしマグネットの使用できない。またキッチンルームで使用される食器棚などについては、防火性とマグネットの吸着が望まれていた。そこで、本発明は、この不都合を解消させることを課題とする。
【課題を解決するための手段】
【０００９】
マグネット吸着できる特殊曲面を持つ表面化粧材に仕上げる材料として、表面腐食処理を施した磁気吸着力を持つ表面で、表面の平滑度±０．１ｍｍ以内で４０〜２００ミクロンのスチール箔に張って、裏面に防音性能、保温性能、防火性能として厚さ２〜５０ｍｍの特殊材料を積層させる特殊材料として無機質、又は有機質の材料にして、当該材料として耐火機能の無機質耐火材を、マグネシア、又はカルシア、又は炭酸カルシウム、又は硫酸カルシウムから選ばれたものであって、２〜２５ｍｍの厚さ、３００〜１２３０ｍｍの幅の無機板状ボードに、並びに防音性能、及び保温性能を持つ有機質の材料を、厚さ２〜５０ｍｍのウレタンホーム板に、木材板、樹脂板、ゴム板、フェルト板から選ばれた３００〜１２３０ｍｍの幅の板状ボードにしている耐食性スチール箔張り建材である。
【００１０】
磁気吸着力を持つスチール箔は、強力な磁気吸着力を発揮させる強磁性体として、平面平滑度±１０〜１００μｍを持つ４０〜２００ミクロンの厚さで、３００〜１０００ｍｍの幅を使用して、紙体、又は突板、又は布体、又は樹脂フイルムである表装材を張らず、当該スチール箔の全面、或は部分的に直接に１２〜２００ミクロンの厚さの表面全体に透明樹脂製薄膜、又はＺｎ被膜を施したものを当該吸着材の表面として使用して、前記の特殊材料の表面に貼り合わせている。
【００１１】
スチール箔と裏面の特殊材料との積層体を形成するために貼り合わせ接着剤は、酢酸ビニール樹脂エマルション系、エチレン酢酸ビニール共重合体水性エマルジョン系、ゴム系、ビニール系、ウレタン系樹脂、エポキシ系樹脂であって、各表面に１０〜２００g/m2を塗布して、スチール箔と裏面の特殊材料とを接着させる。
【発明の効果】
【００１２】
本発明は、マグネット吸着できる装飾性化粧材において、壁面、又は器具、又は家具などの基体の表面に、接着剤を用いてスチール箔を積層し、強磁性体薄板の裏面に防音性能、保温性能、防火性能として裏面に特殊材料で積層して磁気吸着力で貼着又は、接着剤を用いて積層又は塗布によって形成してなるスチール箔張り建材である。即ち、表装材に強磁性体薄板を張っていることで強い磁気吸着力が得られ、薄層の場合でもその磁気吸着力増加率が大きい。この効果によってマグネットボードの厚みを薄く出来ることから、建材と使用して壁面、装飾板として器具、家具において、磁性体のマグネットを強力に吸着して、物品の掲示などの大きな効果をもたらした。
【００１３】
薄い鉄箔を材料としている理由には切断する際に鉄専用切断機器を用いる事なく簡単な汎用の切断機にて切断ができる。また、磁石同士の貼着ではないのでＮ極Ｓ極の反発もなく何処の位置でも強力に吸着できる。また多種多彩なマグネットを用いて壁面に穴や傷をつける事なく、ものを貼ったり、掛けたり出来る又、種々の機能持つ防音性能、保温性能、防火性能はスチール箔との貼り合わせにより上がる事となる。
【図面の簡単な説明】
【００１４】
【図１】耐食性スチール箔張り建材の表面図        Ａはスチール箔面図        Ｂはスチール箔面に保護膜被覆した図
【図２】耐食性スチール箔張り建材の断面図        Ｃはスチール箔面の断面図        Ｄはスチール箔面に表装材又は保護膜被覆した断面図
【図３】耐食性スチール箔張り建材を応用した状態図
【発明を実施するための形態】
【００１５】
以下、本発明の実施の形態を図に沿って説明する。図１は、耐食性スチール箔張り建材の表面図、図２は、耐食性スチール箔張り建材の断面図、図３は耐食性スチール箔張り建材を応用した状態図を示した。これによって実施例を説明する。
【実施例１】
【００１６】
マグネット吸着できる表面化粧材に仕上げる材料として、表面腐食処理を施した磁気吸着力を持つ表面で、表面の平滑度±０．１ｍｍ以内で５０ミクロンのスチール箔に張って、裏面に防火性能として特殊材料を積層させる特殊材料として無機質耐火機能の無機質耐火材として、無機板状ボードとして、２１ｍｍの厚さ、９００ｍｍの幅のマグネシアを使用した。このマグネシアの表面に以下のスチール箔を使用した。
【００１７】
前記の磁気吸着力を持つスチール箔は、強力な磁気吸着力を発揮させる強磁性体として、平面平滑度±１０μｍを持つ５０ミクロンの厚さで、９００ｍｍの幅を使用してＺｎ被膜を施したものを当該吸着材の表面として使用した。
【００１８】
前記のスチール箔と裏面の特殊材料マグネシア板の積層体を形成するために貼り合わせ接着剤は、酢酸ビニール樹脂エマルション系を、表面に５０g/m2を塗布して、スチール箔と裏面のマグネシア面とを接着させた。得られたものは、図１に示すような耐食性スチール箔張り建材を得た。また断面の概略図を図２に示した。
これによって耐食性スチール箔張り建材を使用して、図３に示すように住宅部屋の壁面に使用した。
【実施例２】
【００１９】
マグネット吸着できる特殊曲面にできる表面化粧材に仕上げる材料として、表面腐食処理を施した磁気吸着力を持つ表面で、表面の平滑度±０．１ｍｍ以内で１００ミクロンのスチール箔に張って、裏面に防音性能、保温性能、防火性能として厚さ３０ｍｍの特殊材料を積層させた。特殊材料として有機質の材料は、木材板９００ｍｍの幅の有機質板状ボードにした。
【００２０】
磁気吸着力を持つスチール箔は、強力な磁気吸着力を発揮させる強磁性体として、平面平滑度±１０μｍを持つ１００ミクロンの厚さで、９００ｍｍの幅を使用して、当該スチール箔の全面、或は部分的に直接に０．０２０ミクロンの厚さの表面全体に透明樹脂製薄膜を施したものを当該吸着材の表面として使用した。
【００２１】
スチール箔と裏面の木材板との積層体を形成するために貼り合わせ接着剤は、、ウレタン系樹脂を、各表面に５０g/m2を塗布して、スチール箔と裏面の木材の特殊材料とを接着させた。これを住宅部屋の壁面に使用した。
【実施例３】
【００２２】
マグネット吸着できる特殊曲面にできる表面化粧材に仕上げる材料として、表面腐食処理を施した磁気吸着力を持つ表面で、表面の平滑度±０．１ｍｍ以内で１００ミクロンのスチール箔に張って、裏面に防音性能、保温性能、防火性能として厚さ３０ｍｍの特殊材料を積層させる特殊材料として無機質の硫酸カルシウム、９００ｍｍの幅の無機板状ボードにした。
【００２３】
磁気吸着力を持つスチール箔は、強力な磁気吸着力を発揮させる強磁性体として、平面平滑度±１０μｍを持つ５０ミクロンの厚さで、９００ｍｍの幅を使用して、当該スチール箔のＺｎ被膜を施したものを当該吸着材の表面として使用した。
【００２４】
スチール箔と裏面の特殊材料との積層体を形成するために貼り合わせ接着剤は、酢酸ビニール樹脂エマルション系であって、各表面に５０g/m2を塗布して、スチール箔と裏面の特殊材料とを接着させた。
【符号の説明】
【００２５】
１ 耐食性スチール箔張り建材
２ マグネット(磁石)
３ 保護膜、耐食膜
４ 接着剤（接着剤又は粘着剤）層
５ スチール箔
６ 無機質ボード、有機質ボード
７ 装飾壁面
８ マグネット式家具
９ マグネットホルダー
【図１】
2017071932.tif 000003
【図２】
2017071932.tif 000004
【図３】
2017071932.tif 000005